(57)【要約】【課題】本発明の課題は、半値幅が狭く輝度の高い紫外線発光蛍光体、並びに該紫外線発光蛍光体を含む照明用光源、バックライト及びディスプレイを提供することである。【解決手段】下記組成式（１）で表される紫外線発光蛍光体、並びに該紫外線発光蛍光体を含む照明用光源及びバックライトである。下記組成式（１）中、ＩＩaは、アルカリ土類金属を表し、ｎは、０又は１以上の整数を表す。  組成式（１）：ＩＩaＣｌ２・ｎＨ２Ｏ：Ｅｕ【選択図】なし【特許請求の範囲】
【請求項１】
下記組成式（１）で表される蛍光体。
組成式（１）：  ＩＩaＣｌ２・ｎＨ２Ｏ：Ｅｕ
〔式中、ＩＩaは、アルカリ土類金属を表し、ｎは、０又は１以上の整数を表す。〕
【請求項２】
前記組成式（１）におけるＩＩaが、Ｓｒ、Ｃａ、Ｍｇ、及びＢａからなる群より選択される少なくとも一種の元素であることを特徴とする請求項１に記載の蛍光体。
【請求項３】
前記組成式（１）におけるＩＩaが、Ｓｒ及びＣａからなる群より選択される少なくとも一種の元素であることを特徴とする請求項１に記載の蛍光体。
【請求項４】
前記組成式（１）におけるＩＩaが、Ｓｒであることを特徴とする請求項１に記載の蛍光体。
【請求項５】
前記組成式（１）におけるＩＩaが、Ｃａであることを特徴とする請求項１に記載の蛍光体。
【請求項６】
前記組成式（１）におけるＩＩaが、ＳｒｘＩＩb１−ｘ（ｘは０＜ｘ＜１であり、ＩＩbはＣａ又はＭｇを表す。）であることを特徴とする請求項１に記載の蛍光体。
【請求項７】
請求項１〜請求項６のいずれか１項に記載の蛍光体と、該蛍光体によって発せられる紫外線で励起される可視光蛍光体の少なくとも１種と、を有する照明用光源。
【請求項８】
請求項１〜請求項６のいずれか１項に記載の蛍光体と、該蛍光体によって発せられる紫外線で励起される可視光蛍光体の少なくとも１種と、を有するバックライト。
【請求項９】
電子線又は紫外線により励起する発光ピーク波長の異なる複数種の蛍光体を有するディスプレイであって、
前記複数種の蛍光体のうち少なくとも１種の蛍光体が、請求項１〜請求項６のいずれか１項に記載の蛍光体であることを特徴とするディスプレイ。
【発明の詳細な説明】
【技術分野】
【０００１】
本発明は蛍光体、照明用光源、及びバックライトに関し、さらに詳細には発光スペクトルの半値幅が狭く輝度の高い蛍光体、及びそれを利用した照明用光源及びバックライトに関する。
【背景技術】
【０００２】
近年の近紫外線ＬＥＤの開発に伴い、近紫外線ＬＥＤを蛍光体の励起光源とした白色ＬＥＤの研究に注目が集まっている。この白色ＬＥＤは、白熱灯に比べ熱の発生が小さく省電力であり、水銀を用いないため地球環境に優しく、振動に強いなど耐久性や安定性に優れるなどの特徴を有し、次世代の照明や自動車のライト、液晶ディスプレイのバックライト等への応用が期待されている。
【０００３】
しかし、励起光源の紫外線ＬＥＤの製造には半導体製造技術を適用する必要があり、価格を抑えることが難しい。また、紫外線ＬＥＤを用いる場合には、大画面化を図ることが難しい。
【０００４】
また、青色発光の蛍光体については様々な用途が存在するため、上記紫外線発光領域から長波長側にシフトした青色領域での発光蛍光体についても開発が盛んであり、青色領域で強く発光する蛍光体についても開発が熱望されている。
【発明の開示】
【発明が解決しようとする課題】
【０００５】
本発明が解決しようとする課題は、前記問題点を解決して、新規励起光源を提供することであり、半値幅が狭く輝度の高い蛍光体を提供し、更に、該蛍光体を用いた照明用光源、バックライト及びディスプレイを提供することにある。
【課題を解決するための手段】
【０００６】
鋭意研究の結果、以下に記載の蛍光体が、前記課題を達成するために有効であることを導き出し、本発明に至った。
【０００７】
＜１＞  下記組成式（１）で表される蛍光体である。
組成式（１）：  ＩＩaＣｌ２・ｎＨ２Ｏ：Ｅｕ
〔式中、ＩＩaは、アルカリ土類金属を表し、ｎは、０又は１以上の整数を表す。〕
【０００８】
＜２＞  前記組成式（１）におけるＩＩaが、Ｓｒ、Ｃａ、Ｍｇ、及びＢａからなる群より選択される少なくとも一種の元素であることを特徴とする前記＜１＞に記載の蛍光体である。
【０００９】
＜３＞  前記組成式（１）におけるＩＩaが、Ｓｒ及びＣａからなる群より選択される少なくとも一種の元素であることを特徴とする前記＜１＞に記載の蛍光体である。
【００１０】
＜４＞  前記組成式（１）におけるＩＩaが、Ｓｒであることを特徴とする前記＜１＞に記載の蛍光体である。
【００１１】
＜５＞  前記組成式（１）におけるＩＩaが、Ｃａであることを特徴とする前記＜１＞に記載の蛍光体である。
【００１２】
＜６＞  前記組成式（１）におけるＩＩaが、ＳｒｘＩＩb１−ｘ（ｘは０＜ｘ＜１であり、ＩＩｂはＣａ又はＭｇを表す。）であることを特徴とする請求項１に記載の蛍光体である。
【００１３】
＜７＞  前記＜１＞〜＜６＞のいずれか１項に記載の蛍光体と、該蛍光体によって発せられる紫外線で励起される可視光蛍光体の少なくとも１種と、を有する照明用光源である。
【００１４】
＜８＞  前記＜１＞〜＜６＞のいずれか１項に記載の蛍光体と、該蛍光体によって発せられる紫外線で励起される可視光蛍光体の少なくとも１種と、を有するバックライトである。
【００１５】
＜９＞  電子線又は紫外線により励起する発光ピーク波長の異なる複数種の蛍光体を有するディスプレイであって、
前記複数種の蛍光体のうち少なくとも１種の蛍光体が、前記＜１＞〜＜６＞のいずれか１項に記載の蛍光体であることを特徴とするディスプレイである。
【発明の効果】
【００１６】
本発明によれば、半値幅が狭く輝度の高い蛍光体、該蛍光体を用いた照明用光源、バックライト及びディスプレイを提供することができる。
【発明を実施するための最良の形態】
【００１７】
以下、本発明をさらに詳細に説明する。
【００１８】
＜紫外線発光蛍光体＞
本発明の蛍光体は、下記組成式（１）で表される蛍光体である。
組成式（１）：  ＩＩaＣｌ２・ｎＨ２Ｏ：Ｅｕ
【００１９】
組成式（１）中、ＩＩaは、アルカリ土類金属を表し、Ｓｒ、Ｃａ、Ｍｇ、及びＢａからなる群より選択される少なくとも一種の元素であることが、取り扱いの観点から好ましく、Ｓｒ及びＣａからなる群より選択される少なくとも一種の元素であることが、発光波長の観点からより好ましい。
【００２０】
また、本発明では、ＩＩaが２種以上のアルカリ土類金属で構成された混晶の蛍光体であってもよい。このような混晶の蛍光体としては、ＳｒｘＩＩb１−ｘＣｌ２・ｎＨ２Ｏ：Ｅｕ等を挙げることができる
ここで前記構造式中、ＩＩbは、ＣａやＭｇを挙げることができる。
また前記構造式中、ｘは０＜ｘ＜１であり、所望の発光波長に準じて、ｘの値を適宜選択することができる。例えば、Ｓｒ０．５Ｃａ０．５Ｃｌ２・ｎＨ２Ｏ：Ｅｕの場合には、発光ピーク波長は凡そ４１８ｎｍであり、Ｓｒ０．５Ｍｇ０．５Ｃｌ２・ｎＨ２Ｏ：Ｅｕの場合には、発光ピーク波長は凡そ４１０ｎｍである。
なお、ｘが大きくなると発光波長は短波長側にシフトし、逆にｘが小さくなると発光波長は長波長側にシフトする。したがって、所望の発光波長を得るためには、ｘを適宜調整することが好ましい。
【００２１】
ＩＩaが単一元素の場合には、Ｓｒ又はＣａの場合が発光波長の観点から好ましく、この場合、本発明の紫外線発光蛍光体はＳｒＣｌ２・ｎＨ２Ｏ：Ｅｕ又はＣａＣｌ２・ｎＨ２Ｏ：Ｅｕで表される。
ＩＩaが単一元素の場合の発光ピーク波長は紫外線領域にあり、例えば、ＳｒＣｌ２・ｎＨ２Ｏ：Ｅｕの場合は凡そ４０７ｎｍ、ＣａＣｌ２・ｎＨ２Ｏ：Ｅｕの場合は凡そ４３２ｎｍ、ＢａＣｌ２・ｎＨ２Ｏ：Ｅｕの場合は凡そ３９７ｎｍである。
【００２２】
組成式（１）中、ｎは、０、２、６等の０又は１以上の整数を表し、ＩＩaＣｌ２が水和物であっても水和していなくてもよいことを示す。
【００２３】
本発明の紫外線発光蛍光体に対して紫外線で励起した場合の発光スペクトル（ＰＬ）は、半値幅が０．２ｅＶ以下の鋭いピークとなる。
【００２４】
本発明の紫外線発光蛍光体の発光スペクトルは、水和の差異によっては、殆ど変動せず、若干発光ピーク波長が変化する程度であり、いずれの場合も半値幅は狭い。
【００２５】
＜紫外線発光蛍光体の製造方法＞
本発明の紫外線発光蛍光体の製造方法は、特に制限されず、固相法及び気相法のいずれも可能であるが、固相法で製造することが好ましい。固相法の場合には、組成の制御が容易で、且つ焼成温度が１１００℃程度と低くなり、製造プロセスが容易であるため低価格化できる点で優利である。このように本発明では、上記組成の母材を好適に得るために、固相法によって合成することが好ましい。
【００２６】
紫外線発光蛍光体の製造方法としては、ＩＩaＣｌ２・ｎＨ２Ｏと、Ｅｕを含む化合物とを混合する混合工程と、混合物を焼成する焼成工程とを少なくとも含む。
【００２７】
前記混合工程において、ＩＩaＣｌ２・ｎＨ２Ｏは、空気中の水分を取り込みやすいため、乾燥したものを素早く用いることが好ましい。
【００２８】
Ｅｕを含む化合物としては、Ｅｕの硫化物、酸化物、炭酸塩、塩化物、水酸化物、硫酸塩、フッ化物、硝酸塩、若しくは酢酸塩、又はこれらの混合物を用いることができ、これらの中でも、硫化物、塩化物、又は硫酸塩を用いることが好ましく、特に塩化物を用いることが好ましい。
【００２９】
Ｅｕの添加量は、全原料に対してＥｕとして、０.５モル％〜１０モル％であることが好ましく、１モル％〜８モル％であることがより好ましく、２モル％〜４モル％であることが更に好ましい。０.５モル％よりも少ない添加量の場合には、発光強度が著しく低くなる傾向にあり、１０モル％よりも多い場合には、濃度消光により発光強度が低下する傾向にあるため好ましくない。
【００３０】
また、混合工程では、揮発性有機溶媒を用いてもよいし、揮発性有機溶媒を用いないで製造してもよい。
【００３１】
揮発性有機溶媒を用いて製造する場合には、前述のＩＩaＣｌ２・ｎＨ２ＯとＥｕを含有する化合物とを揮発性有機溶媒に混合／分散させる段階と、前記混合懸濁液を乾燥する段階とを含む。
【００３２】
前記揮発性有機溶媒の種類は、特に制限されないが、アセトン、エタノール、メタノール、ブタノール等を使用することが望ましく、アセトン、エタノールを使用することがより好ましい。揮発性有機溶媒を用いる場合、揮発性有機溶媒中の溶質（Ｓｒ、Ｂａ及びＥｕを含有する化合物の合算）の濃度は、１０質量％〜５０質量％であることが好ましく、２０質量％〜３０質量％であることがより好ましい。濃度が１０質量％よりも薄いと、製造可能な量が少なくなると共に、乾燥に長時間を要することになり、５０質量％よりも濃いと、均一に混合し難くなる。
【００３３】
揮発性有機溶媒を用いないで製造する場合は、原料物質を粉末状にして混合することが好適である。
【００３４】
前記焼成工程では、活性炭雰囲気、活性炭と硫黄を混合した雰囲気、空気雰囲気、アルゴン雰囲気、或いはアルゴンと硫化水素を混合した雰囲気で行われ得るが、活性炭雰囲気下、微量の硫黄を含む活性炭雰囲気下、微量の硫化水素を含むアルゴン雰囲気下で焼成することが、酸化及び硫化を防止し、単一層を形成する観点から好ましい。
【００３５】
焼成温度は、９００℃〜１１００℃であることが好ましく、より好ましくは、１０００℃〜１１００℃であり、更に好ましくは１０５０℃〜１１００℃である。
前記焼成温度が９００℃未満の場合には結晶がよく形成されず、１１００℃を超える場合には蛍光体が高温で酸化が進行しすぎて発光強度が低下し、所望の物性の粉末を得難い。
【００３６】
焼成時間は、１０時間以下であることが望ましく、３時間以下であることがより望ましい。焼成温度が短すぎると充分な結晶が得られず、１０時間を超える場合には粉末が粗大化して発光度が低下するため望ましくない。
【００３７】
焼成した後、得られた蛍光体原料を洗浄して目的の紫外線発光蛍光体を得る。
【００３８】
その他、蛍光体の公知の製造方法に用いられる工程を適宜付加し行ってもよい。例えば、焼成工程の後に、粉末状蛍光体の粒子径を整える分級工程を設けてもよい。
【００３９】
＜照明用光源、バックライト＞
本発明の照明用光源及びバックライトは、上記本発明の蛍光体のうち、ＳｒＣｌ２・ｎＨ２Ｏ：Ｅｕ（発光波長：約４０５ｎｍ）などの紫外線を発光する蛍光体と、該紫外線発光蛍光体によって発せられる紫外線で励起される可視光蛍光体の少なくとも１種と、を有する。
【００４０】
上述のように、ＳｒＣｌ２・ｎＨ２Ｏ：Ｅｕなどの本発明の蛍光体は、紫外線を発光するので、この紫外線によって励起できる可視光蛍光体を組み合わせて、該可視光蛍光体を励起させ、可視光を発光させる。
この可視光蛍光体が単一色であればカラー表示を行うことができ、ＲＢＧの可視光発光蛍光体を並設するとフルカラー表示が可能となる。
また、ＲＢＧの可視光発光蛍光体を積層したり、或いはＲＢＧの可視光発光蛍光体を混合したりすることによって白色の照明用光源となり、バックライトとしても好適である。
【００４１】
４０５ｎｍ程度の近紫外線によって励起する可視光蛍光体としては、例えば、ＳｒＧａ２Ｓ４、ＣａＧａ２Ｓ４、ＹＡＧ：Ｃｓ、ＢＡＭ：Ｅｕ、ＢＡＭ：Ｍｎなどを挙げることができる。
【００４２】
本発明の照明用光源又はバックライトの製造は、前記可視光蛍光体の前面（光源側）に、直接或いはガラス基板などの透明基板を介して、本発明の紫外線発光蛍光体を含む紫外線発光蛍光体層を設ければよい。このように、本発明の紫外線発光蛍光体層を前面に設けるだけで大画面化を図ることが可能となり、紫外線ＬＥＤを適用する場合に比べて大画面化が容易である。
【００４３】
前記紫外線発光蛍光体層の膜厚としては、５μｍ〜５００μｍが好ましく、１０μｍ〜１００μｍがより好ましい。紫外線発光蛍光体層が厚すぎると紫外線の透過率が低下し、薄すぎると発光強度が低下する。この範囲の膜厚とすることにより、発光の均一性に優れた照明用光源又はバックライトが得られる。
【００４４】
このような本発明の紫外線発光蛍光体層を設けるには、例えば、有機溶媒を使用した沈降塗布、スクリーン印刷、スピンコート等の方法を採用でき、特にスクリーン印刷法によって作製することが好ましい。
【００４５】
本発明の紫外線発光蛍光体層を有する白色の照明用光源１０の一例を、概略断面図として図１に示す。
【００４６】
図１（Ａ）では、紫外線発光蛍光体層１２上に、赤色蛍光体、緑色蛍光体、及び青色蛍光体を混合した可視光発光蛍光体層１３を設ける。図１（Ａ）では図示しないが、紫外線発光蛍光体層１２と、蛍光体層１４との間には、ガラス基板やプラスチック基板などの透明基板を設けてもよい。更に、照明用光源１０の全体をポリマーなどで封止してもよい。
【００４７】
照明用光源１０の紫外線発光蛍光体層１２を設けた面側から、紫外線発光蛍光体を励起させるための励起光を照射すると、紫外線発光蛍光体層１２から紫外線が発光し、該紫外線によって可視光発光蛍光体層１３に含まれる赤色蛍光体、緑色蛍光体、青色蛍光体が励起して、赤色、緑色、及び青色の可視光が発光し、これらの光が混ざり合って白色の照明用光源となる。
【００４８】
図１（Ｂ）では、紫外線発光蛍光体層１２上に、赤色蛍光体層１４、緑色蛍光体層１６、青色蛍光体層１８の順に積層する。このように可視光発光の蛍光体層を個別に備えていてもよい。図１（Ａ）と図１（Ｂ）とでは発光層の形態が異なるが、それ以外は同様であり、透明基板を設けたり、全体を封止したりしてもよい。
【００４９】
図２は、カラー表示用の照明用光源２０である。カラー表示用の照明用光源２０では、紫外線発光蛍光体層２２上に、赤色蛍光体２４、緑色蛍光体２６、及び青色蛍光体２８を並列させる。図２では、紫外線発光蛍光体層２２を共通層として設けているが、各色蛍光体に紫外線発光蛍光体層２２を別個に設けてもよい。
【００５０】
本発明の照明用光源及びバックライトは、本発明の紫外線発光蛍光体を利用しているため、半値幅が狭く輝度が高いため、効率的な光源となる。また、紫外線ＬＥＤを用いた白色ＬＥＤに比べて製造が簡易であり、安価な照明用光源及びバックライトとなる。
【００５１】
＜ディスプレイ＞
本発明のディスプレイは、電子線又は紫外線により励起する発光ピーク波長の異なる複数種の蛍光体を有するディスプレイであって、前記複数種の蛍光体のうち少なくとも１種の蛍光体が、本発明の上記蛍光体である。本発明の蛍光体を用いるため、本発明のディスプレイは、輝度の高く、且つ色域が広くなる。
ディスプレイの構成としては、公知のものを適宜適用することができる。
【実施例】
【００５２】
以下、望ましい実施例を挙げて本発明をさらに詳細に説明するが、発明がそれにより制限されるものではない。
【００５３】
［実施例１］
＜ＳｒＣｌ２・ｎＨ２Ｏ：Ｅｕ＞
脱酸素雰囲気下で、２ｇのＳｒＣｌ２に対して、ＥｕＣｌ３を４ｍｏｌ％添加して焼成した。
具体的な焼成方法は、以下の通りである。
乳鉢にＳｒＣｌ２とＥｕＣｌ３を入れ、これらを混合し、混合した試料を二重アルミナルツボの内側のルツボに入れ、一方、外側のルツボには、活性炭粉末と硫黄粉末を充填させた。
内側のルツボは外側のルツボの充填物である活性炭粉末と硫黄粉末に包みこまれている。このように準備した二重アルミナルツボを１０００℃、３時間マッフル炉で加熱し、焼成を行った。得られた焼成物は、乳鉢にて粉砕した。
【００５４】
得られた焼成物についてＸ線回折（ＸＲＤ）により組成を解析したところ、図３に示すように、ＳｒＣｌ２：ＥｕとＳｒＣｌ２・２Ｈ２Ｏ：Ｅｕとを含んでいることが確認された。
【００５５】
また、得られた焼成物について、Ｈｅ−Ｃｄレーザ（３２５ｎｍ）で励起させた場合の、発光スペクトル（ＰＬ）を確認した。その発光スペクトルを図４に示す。
図４に示すように、発光スペクトル（ＰＬ）の半値幅は０．１５７ｅｖであり、鋭いピークを呈した。発光ピーク波長は、４０５ｎｍであった。
【００５６】
得られた焼成物をＤ２ランプ（１３０〜３５０ｎｍ）で励起させた場合の発光スペクトルを図５に、分光反射率測定装置（島津製作所製）で測定した分光反射率を図６に示す。
【００５７】
更に、得られた焼成物について、電流密度６０μＡ／ｃｍ２、アノード電圧２ｋＶで電子線を照射し励起させた場合の、発光スペクトル（ＣＬ）を確認した。その発光スペクトルを図７に示す。図７に示すように、発光スペクトル（ＣＬ）も鋭いピークを呈した。発光ピーク波長は、４０５ｎｍであった。
電子線照射のアノード電圧を変化させた場合の輝度の変化についても確認した。その様子を図８に示す。図８に示すように、アノード電圧を１〜５ｋＶの間で変化させると、１．５〜４ｃｄ／ｍ２の間で比例して増加した。
【００５８】
この焼成物についての色度を、色彩輝度計で測定したところ、ＣＩＥ色度座標（０．１７０６，０．０２６７３）となり、色純度の高い蛍光体であることが確認された。
【００５９】
［実施例２］
＜ＣａＣｌ２・ｎＨ２Ｏ：Ｅｕ＞
実施例１において、２ｇのＳｒＣｌ２を用いたところを、１．４ｇのＣａＣｌ２に変更した以外は実施例１と同様にして焼成物を調製した。
得られた焼成物についてＸ線回折（ＸＲＤ）により組成を解析したところ、ＣａＣｌ２：ＥｕとＣａＣｌ２・２Ｈ２Ｏ：Ｅｕとを含んでいることが確認された。この焼成物を実施例１と同様の方法で、発光スペクトル（ＰＬ）の半値幅、発光ピーク波長、ＣＩＥ色度座標を測定したところ、半値幅は０．１５５ｅｖであり、４３２ｎｍの発光ピーク波長を示し、ＣＩＥ色度座標は（０．１６０５，０．０２３０）であった。
【００６０】
［実施例３］
＜ＳｒｘＣａ１−ｘＣｌ２・ｎＨ２Ｏ：Ｅｕ＞
実施例１において、２ｇのＳｒＣｌ２を用いたところを、１ｇのＳｒＣｌ２と０．７ｇのＣａＣｌ２とを用いるように変更した以外は実施例１と同様にして焼成物を調製した。
【００６１】
得られた焼成物についてＸ線回折（ＸＲＤ）により組成を解析したところ、ＳｒｘＣａ１−ｘＣｌ２・ｎＨ２Ｏ：Ｅｕ（ｘは０．５、ｎは０又は２。）であることが確認された。この焼成物を実施例１と同様の方法で、発光スペクトル（ＰＬ）の半値幅、発光ピーク波長、ＣＩＥ色度座標を測定したところ、半値幅は０．１７ｅｖであり、４１８ｎｍの発光ピーク波長を示し、ＣＩＥ色度座標は（０．１６５９，０．０１３７）であった。
【００６２】
［実施例４］
＜ＳｒｘＭｇ１−ｘＣｌ２・ｎＨ２Ｏ：Ｅｕ＞
実施例１において、２ｇのＳｒＣｌ２を用いたところを、１ｇのＳｒＣｌ２と０．６ｇのＭｇＣｌ２とを用いるように変更した以外は実施例１と同様にして焼成物を調製した。
【００６３】
得られた焼成物についてＸ線回折（ＸＲＤ）により組成を解析したところ、ＳｒｘＭｇ１−ｘＣｌ２・ｎＨ２Ｏ：Ｅｕ（ｘは０．５、ｎは０又は２。）であることが確認された。
この焼成物を実施例１と同様の方法で、発光スペクトル（ＰＬ）の半値幅、発光ピーク波長、ＣＩＥ色度座標を測定したところ、半値幅は０．１４ｅｖであり、４１０ｎｍの発光ピーク波長を示し、ＣＩＥ色度座標は（０．１６０１，０．０１９）であった。
【図面の簡単な説明】
【００６４】
【図１】本発明の白色の照明用光源の一例を示す概略断面図である。
【図２】本発明のカラー照明用光源の一例を示す概略断面図である。
【図３】実施例１で得られた焼成物について、Ｘ線回折（ＸＲＤ）の結果を示す図である。
【図４】実施例１で得られた焼成物について、Ｈｅ−Ｃｄレーザ（３２５ｎｍ）で励起させた場合の発光スペクトル（ＰＬ）である。
【図５】実施例１で得られた焼成物の励起発光特性を示す図である。
【図６】実施例１で得られた焼成物の分光反射率を示す図である。
【図７】実施例１で得られた焼成物について、電子線を照射し励起させた場合の発光スペクトル（ＣＬ）である。
【図８】実施例１で得られた焼成物について、電子線照射のアノード電圧を変化させた場合の輝度の変化を示す図である。
【符号の説明】
【００６５】
１０  白色の照明用光源
１３  可視光蛍光体層
１２、２２  紫外線発光蛍光体層
１４、２４  赤色蛍光体層
１６、２６  緑色蛍光体層
１８、２８  青色蛍光体層
２０  カラーの照明用光源
【図１】
2007231045.tif 000002
【図２】
2007231045.tif 000003
【図３】
2007231045.tif 000004
【図４】
2007231045.tif 000005
【図５】
2007231045.tif 000006
【図６】
2007231045.tif 000007
【図７】
2007231045.tif 000008
【図８】
2007231045.tif 000009